(57)【要約】【課題】押し出し法による成形が可能であり、かつ、成形後は常温で高い貯蔵弾性率を発揮できるポリビニルアセタール樹脂組成物を提供する。【解決手段】ポリビニルアセタールと可塑剤を含有し、ＪＩＳ  Ｋ７２１０−２０１４のＢ法に準じて１９０℃、５ｋｇ荷重の条件で測定されるＭＦＲが３〜８０ｇ／１０ｍｉｎであることを特徴とするポリビニルアセタール樹脂組成物。【選択図】    なし【特許請求の範囲】
【請求項１】
ポリビニルアセタールと可塑剤を含有し、ＪＩＳ  Ｋ７２１０−２０１４のＢ法に準じて１９０℃、５ｋｇ荷重の条件で測定されるＭＦＲが３〜８０ｇ／１０ｍｉｎであることを特徴とするポリビニルアセタール樹脂組成物。
【請求項２】
２０℃における貯蔵弾性率Ｇ’が１×１０７Ｐａ以上であることを特徴とする請求項１記載のポリビニルアセタール樹脂組成物。
【請求項３】
２０℃における引張破断強度が２０ＭＰａ以上であることを特徴とする請求項１又は２記載のポリビニルアセタール樹脂組成物。
【請求項４】
ポリビニルアセタールの平均重合度が５００〜１０００であり、かつ、ポリビニルアセタール１００重量部に対する可塑剤の含有量が１〜２５重量部であることを特徴とする請求項１、２又は３記載のポリビニルアセタール樹脂組成物。
【請求項５】
ポリビニルアセタールは、ポリビニルブチラールであることを特徴とする請求項１、２、３又は４記載のポリビニルアセタール樹脂組成物。
【発明の詳細な説明】
【技術分野】
【０００１】
本発明は、押し出し法による成形が可能であり、かつ、成形後は常温で高い貯蔵弾性率を発揮できるポリビニルアセタール樹脂組成物に関する。
【背景技術】
【０００２】
ポリビニルアセタールは、強靭性、無機物への密着性、有機溶剤への溶解性等に優れていることから、例えば、塗料、ウォッシュプライマー、セラミックス用バインダー、合わせガラス用中間膜等の用途に広く利用されている。
【０００３】
ポリビニルアセタールは、通常、可塑剤を配合して可塑化したうえで、押し出し法により成形して、種々の用途に供している（例えば、特許文献１）。しかしながら、可塑化したポリビニルアセタールは、成形後の成形物の貯蔵弾性率が低く、例えば、ドアモジュール、コックピットモジュール、フロントエンドモジュール等の自動車用や、サッシ等の建材用や、ＯＡ機器ハウジングやディスプレイ筺体等の構造部材用樹脂成型品等の用途には供することができないという問題があった。
【先行技術文献】
【特許文献】
【０００４】
【特許文献１】特開２００５−３２５２７８号公報
【発明の概要】
【発明が解決しようとする課題】
【０００５】
本発明は、上記現状に鑑み、押し出し法による成形が可能であり、かつ、成形後は常温で高い貯蔵弾性率を発揮できるポリビニルアセタール樹脂組成物を提供することを目的とする。
【課題を解決するための手段】
【０００６】
本発明は、ポリビニルアセタールと可塑剤を含有し、ＪＩＳ  Ｋ７２１０−２０１４のＢ法に準じて１９０℃、５ｋｇ荷重の条件で測定されるＭＦＲが３〜８０ｇ／１０ｍｉｎであるポリビニルアセタール樹脂組成物である。
以下に本発明を詳述する。
【０００７】
本発明者らは、鋭意検討の結果、ポリビニルアセタールと可塑剤を含有するポリビニルアセタール樹脂組成物において、１９０℃におけるＭＦＲを一定の範囲に調整することにより、押し出し法による成形が可能であり、かつ、成形後は常温で高い貯蔵弾性率を発揮できることを見出し、本発明を完成した。
【０００８】
本発明のポリビニルアセタール樹脂組成物は、ポリビニルアセタールと可塑剤を含有するものであって、１９０℃におけるＭＦＲの下限が３ｇ／１０ｍｉｎ、上限が８０ｇ／１０ｍｉｎである。１９０℃におけるＭＦＲをこの範囲内とすることにより、押し出し法による成形が可能であり、かつ、成形後は常温で高い貯蔵弾性率を発揮できる。１９０℃におけるＭＦＲの好ましい下限は５ｇ／１０ｍｉｎ、好ましい上限は７０ｇ／１０ｍｉｎであり、より好ましい下限は８ｇ／１０ｍｉｎ、より好ましい上限は６０ｇ／１０ｍｉｎであり、更に好ましい下限は１０ｇ／１０ｍｉｎ、更に好ましい上限は５０ｇ／１０ｍｉｎであり、特に好ましい下限は１５ｇ／１０ｍｉｎ、特に好ましい上限は４０ｇ／１０ｍｉｎである。
なお、ポリビニルアセタール樹脂組成物の１９０℃におけるＭＦＲは、ＪＩＳ  Ｋ７２１０−２０１４のＢ法に準じて、１９０℃、５ｋｇ荷重の条件で、比重を１．０ｇ／ｍｌとして測定、算出することができる。
【０００９】
本発明のポリビニルアセタール樹脂組成物は、２０℃における貯蔵弾性率Ｇ’が１×１０７Ｐａ以上であることが好ましい。２０℃における貯蔵弾性率Ｇ’が１×１０７Ｐａ以上であることにより、本発明のポリビニルアセタール樹脂組成物は、ドアモジュール、コックピットモジュール、フロントエンドモジュール等の自動車用や、サッシ等の建材用や、ＯＡ機器ハウジングやディスプレイ筺体等の構造部材用樹脂成型品等の用途にも好適に用いることができる。２０℃における貯蔵弾性率Ｇ’は２×１０７Ｐａ以上であることがより好ましく、３×１０７Ｐａ以上であることが更に好ましい。
本発明のポリビニルアセタール樹脂組成物の２０℃における貯蔵弾性率Ｇ’の上限は特に限定されないが、ポリビニルアセタールの化学的性質上、１×１０９Ｐａ程度が実質的な上限である。
なお、ポリビニルアセタール樹脂組成物の２０℃における貯蔵弾性率Ｇ’は、例えばＡＲＥＳ−Ｇ２（ＴＡＩＮＳＴＲＵＭＥＮＴＳ社製）、ＤＶＡ−２００（アイティー計測制御社製）等の動的粘弾性測定装置により、降温速度３℃／分、周波数１Ｈｚ、歪１％の条件にて測定することができる。
【００１０】
本発明のポリビニルアセタール樹脂組成物は、２０℃における引張破断強度が２０ＭＰａ以上であることが好ましい。２０℃における引張破断強度が２０ＭＰａ以上であることにより、本発明のポリビニルアセタール樹脂組成物は、ドアモジュール、コックピットモジュール、フロントエンドモジュール等の自動車用や、サッシ等の建材用や、ＯＡ機器ハウジングやディスプレイ筺体等の構造部材用樹脂成型品等の用途にも好適に用いることができる。２０℃における引張破断強度は３０ＭＰａ以上であることがより好ましく、３５ＭＰａ以上であることが更に好ましく、４０ＭＰａ以上であることが特に好ましい。
本発明のポリビニルアセタール樹脂組成物の２０℃における引張破断強度の上限は特に限定されないが、ポリビニルアセタールの化学的性質上、７０ＭＰａ程度が実質的な上限である。
なお、ポリビニルアセタール樹脂組成物の２０℃における引張破断強度は、ＪＩＳ  Ｋ  ７１６１：２０１４に準じて測定することができる。
【００１１】
上記ポリビニルアセタールは、例えば、ポリ酢酸ビニルを鹸化することにより得られたポリビニルアルコールを、触媒存在下でアルデヒドによりアセタール化することにより調製することができる。
上記ポリビニルアルコールの鹸化度は特に限定されないが、一般に７０〜９９．９モル％の範囲内にあり、鹸化度７０〜９９．８モル％が好ましく、８０〜９９．８モル％がより好ましい。
上記ポリビニルアルコールを触媒存在下でアルデヒドによりアセタール化する際には、上記ポリビニルアルコールを含む溶液を用いてもよい。上記ポリビニルアルコールを含む溶液に用いられる溶媒として、例えば、水等が挙げられる。
【００１２】
上記アルデヒドは特に限定されないが、一般的には、炭素数が１〜１０のアルデヒドが好適に用いられる。
上記炭素数が１〜１０のアルデヒドは特に限定されず、直鎖状のアルデヒドであってもよいし、分枝状のアルデヒドであってもよく、例えば、ｎ−ブチルアルデヒド、イソブチルアルデヒド、ｎ−バレルアルデヒド、２−エチルブチルアルデヒド、ｎ−ヘキシルアルデヒド、ｎ−オクチルアルデヒド、ｎ−ノニルアルデヒド、ｎ−デシルアルデヒド、ホルムアルデヒド、アセトアルデヒド、ベンズアルデヒド等が挙げられる。これらのアルデヒドは単独で用いられてもよく、２種以上を併用してもよい。なかでも、ｎ−ブチルアルデヒド、ｎ−ヘキシルアルデヒド、ｎ−バレルアルデヒドが好ましく、ｎ−ブチルアルデヒドがより好ましい。
即ち、上記ポリビニルアセタールは、ポリビニルブチラール（上記アルデヒドがｎ−ブチルアルデヒドである場合、上記ポリビニルアセタールをポリビニルブチラールという）であることが好ましい。上記ポリビニルブチラールは、被着体に対する接着力が適切に発現し、耐光性、耐候性等にも優れる。また、必要に応じて２種以上のポリビニルアセタールを併用してもよい。
【００１３】
上記ポリビニルアセタールは、平均重合度の好ましい下限が５００、好ましい上限が１０００である。平均重合度がこの範囲内のポリビニルアセタールを選択し、後述する可塑剤の含有量を調整することにより、ポリビニルアセタール樹脂組成物の１９０℃におけるＭＦＲを所期の範囲に容易に調整することができる。上記ポリビニルアセタールの平均重合度のより好ましい下限は６００、より好ましい上限は９００である。
なお、本明細書においてポリビニルアセタールの平均重合度は、ＪＩＳ  Ｋ６７２８：１９７７年に記載の方法に基づいて測定した粘度平均重合度をいう。ポリビニルアセタール樹脂が２種以上のポリビニルアセタール樹脂の混合物である場合は、混合後のポリビニルアセタール樹脂全体の見掛け上の粘度平均重合度を意味する。
また、ポリビニルアセタールの平均重合度は、ポリビニルアセタールの製造に用いられるポリビニルアルコールの平均重合度に等しい。つまり、ポリビニルアルコール樹脂と、そのポリビニルアルコール樹脂をアセタール化して得られるポリビニルアセタール樹脂とは、重合度が等しい。
【００１４】
上記ポリビニルアセタールの水酸基の含有率（水酸基量）の好ましい下限は１６モル％、好ましい上限は４５モル％である。上記水酸基量がこの範囲内であると、被着体に対する高い接着性を発揮できるとともに、耐湿性や耐候性を向上させることができる。上記水酸基量のより好ましい下限は１８モル％、更に好ましい下限は２０モル％、特に好ましい下限は２２モル％であり、より好ましい上限は４０モル％、更に好ましい上限は３８モル％、更により好ましい上限は３６モル％、特に好ましい上限は３５モル％である。
なお、ポリビニルアセタールの水酸基量は、水酸基が結合しているエチレン基量を、主鎖の全エチレン基量で除算して求めたモル分率を百分率（モル％）で表した値である。水酸基が結合しているエチレン基量は、例えば、ＪＩＳ  Ｋ６７２８「ポリビニルブチラール試験方法」に準拠した方法により求めることができる。
【００１５】
上記ポリビニルアセタールのアセチル化度（アセチル基量）の好ましい下限は０．１モル％、好ましい上限は３０モル％である。上記アセチル基量がこの範囲内であると、耐湿性や耐候性を向上させることができる。上記アセチル基量のより好ましい下限は０．２モル％、更に好ましい下限は０．３モル％であり、より好ましい上限は２４モル％、更に好ましい上限は２０モル％、更により好ましい上限は１９．５モル％、特に好ましい上限は１５モル％である。
なお、ポリビニルアセタールのアセチル基量は、主鎖の全エチレン基量から、アセタール基が結合しているエチレン基量と、水酸基が結合しているエチレン基量とを差し引いた値を、主鎖の全エチレン基量で除算して求めたモル分率を百分率（モル％）で表した値である。アセタール基が結合しているエチレン基量は、例えば、ＪＩＳ  Ｋ６７２８「ポリビニルブチラール試験方法」に準拠して測定できる。
【００１６】
上記ポリビニルアセタールのアセチル基量を上記範囲に調整する方法として、例えば、上記ポリビニルアルコールの鹸化度を調整する方法が挙げられる。即ち、上記ポリビニルアセタールのアセチル基量は、上記ポリビニルアルコールの鹸化度に依存するものであり、鹸化度が低いポリビニルアルコールを用いれば上記ポリビニルアセタールのアセチル基量は大きくなり、鹸化度が高いポリビニルアルコールを用いれば上記ポリビニルアセタールのアセチル基量は小さくなる。
【００１７】
上記ポリビニルアセタールのアセタール化度の好ましい下限は５０モル％、好ましい上限は８５モル％である。上記アセタール化度がこの範囲内であると、ポリビニルアセタールを製造するために必要な反応時間を短縮できる。上記アセタール化度のより好ましい下限は５４モル％、更に好ましい下限は５８モル％、特に好ましい下限は６０モル％である。上記アセタール化度のより好ましい上限は８２モル％、更に好ましい上限は７９モル％、特に好ましい上限は７７モル％である。
なお、ポリビニルアセタールのアセタール化度は、アセタール基が結合しているエチレン基量を、主鎖の全エチレン基量で除算して求めたモル分率を百分率（モル％）で表した値である。アセタール化度は、ＪＩＳ  Ｋ６７２８「ポリビニルブチラール試験方法」に準拠した方法により、アセチル基量とビニルアルコール量（水酸基の含有率）とを測定し、得られた測定結果からモル分率を算出し、次いで、１００モル％からアセチル基量とビニルアルコール量とを差し引くことにより算出されうる。
【００１８】
上記ポリビニルアセタールのアセタール化度を調整する方法として、例えば、上記アルデヒドの添加量を調整する方法が挙げられる。上記アルデヒドの添加量を少なくすれば上記ポリビニルアセタールのアセタール化度は低くなり、上記アルデヒドの添加量を多くすれば上記ポリビニルアセタールのアセタール化度は高くなる。
【００１９】
上記可塑剤は、ポリビニルアセタール樹脂組成物の柔軟性を向上させ、押し出し法による成形を可能にする役割を有する。
上記可塑剤は特に限定されず、従来公知の可塑剤を用いることができる。具体的には例えば、一塩基性有機酸エステル、多塩基性有機酸エステル等の有機酸エステル可塑剤、有機リン酸可塑剤、有機亜リン酸可塑剤等のリン酸可塑剤等が挙げられる。これらの可塑剤は、単独で用いてもよく、２種以上を併用してもよい。なかでも、有機酸エステル可塑剤が好適である。また、上記可塑剤は、液状可塑剤であることが好ましい。
【００２０】
上記一塩基性有機酸エステルは特に限定されず、例えば、酪酸、イソ酪酸、カプロン酸、２−エチル酪酸、ヘプチル酸、ｎ−オクチル酸、２−エチルヘキシル酸、ペラルゴン酸（ｎ−ノニル酸）、デシル酸等の一塩基性有機酸と、トリエチレングリコール、テトラエチレングリコール、トリプロピレングリコール等のグリコールとの反応によって得られたグリコールエステル等が挙げられる。
上記多塩基性有機酸エステルは特に限定されず、例えば、アジピン酸、セバシン酸、アゼライン酸等の多塩基性有機酸と、炭素数４〜８の直鎖又は分岐構造を有するアルコールとの反応によって得られたエステル化合物等が挙げられる。
【００２１】
上記有機酸エステル可塑剤は、下記式（１）で表されるジエステル可塑剤であることが好ましい。上記ジエステル可塑剤を用いることにより、成形性が向上する。
Ｒ１−ＣＯ−（−Ｒ３−Ｏ−）ｐ−ＣＯ−Ｒ２    （１）
式（１）中、Ｒ１及びＲ２はそれぞれ炭素数５〜１０（好ましくは炭素数６〜１０）の有機基を表し、Ｒ３はエチレン基、イソプロピレン基又はｎ−プロピレン基を表し、ｐは３〜１０の整数を表す。
【００２２】
上記有機酸エステル可塑剤は、具体的には例えば、トリエチレングリコール−ジ−２−エチルブチレート、トリエチレングリコール−ジ−２−エチルヘキサノエート、トリエチレングリコールジカプリレート、トリエチレングリコールジ−ｎ−オクタノエート、トリエチレングリコール−ジ−ｎ−ヘプタノエート、テトラエチレングリコール−ジ−ｎ−ヘプタノエート、テトラエチレングリコール−ジ−２−エチルヘキサノエート、ジブチルセバケート、ジオクチルアゼレート、ジブチルカルビトールアジペート、エチレングリコールジ−２−エチルブチレート、１，３−プロピレングリコールジ−２−エチルブチレート、１，４−ブチレングリコールジ−２−エチルブチレート、ジエチレングリコール−ジ−２−エチルブチレート、ジエチレングリコール−ジ−２−エチルヘキサノエート、ジプロピレングリコールジ−２−エチルブチレート、トリエチレングリコールジ−２−エチルペンタノエート、テトラエチレングリコール−ジ−２−エチルブチレート、ジエチレングリコールジカプリエート、ジヘキシルアジペート、ジオクチルアジペート、ヘキシルシクロヘキシルアジペート、ジイソノニルアジペート、ヘプチルノニルアジペート、油変性セバシン酸アルキド、リン酸エステルとアジピン酸エステルとの混合物、炭素数４〜９のアルキルアルコール及び炭素数４〜９の環状アルコールから作製された混合型アジピン酸エステル等が挙げられる。
【００２３】
上記有機リン酸可塑剤は特に限定されず、例えば、トリブトキシエチルホスフェート、イソデシルフェニルホスフェート、トリイソプロピルホスフェート等が挙げられる。
【００２４】
上記可塑剤のなかでも、ジヘキシルアジペート（ＤＨＡ）、トリエチレングリコール−ジ−２−エチルヘキサノエート（３ＧＯ）、テトラエチレングリコール−ジ−２−エチルヘキサノエート（４ＧＯ）、トリエチレングリコール−ジ−２−エチルブチレート（３ＧＨ）、テトラエチレングリコール−ジ−２−エチルブチレート（４ＧＨ）、テトラエチレングリコール−ジ−ｎ−ヘプタノエート（４Ｇ７）及びトリエチレングリコール−ジ−ｎ−ヘプタノエート（３Ｇ７）からなる群より選択される少なくとも１種が好ましく、トリエチレングリコール−ジ−２−エチルブチレート、トリエチレングリコール−ジ−ｎ−ヘプタノエート（３Ｇ７）、トリエチレングリコール−ジ−２−エチルヘキサノエート（３ＧＯ）がより好ましく、トリエチレングリコール−ジ−２−エチルヘキサノエートが更に好ましい。
【００２５】
上記可塑剤の含有量は、上記ポリビニルアセタール１００重量部に対する好ましい下限が１重量部、好ましい上限が２５重量部である。上記ポリビニルアセタールとして平均重合度が５００〜１０００であるポリビニルアセタールを選択し、かつ、上記可塑剤の含有量をこの範囲に調整することにより、押し出し法による成形が可能であり、かつ、成形後は常温で高い貯蔵弾性率を発揮できるポリビニルアセタール樹脂組成物を得ることができる。上記可塑剤の含有量のより好ましい下限は３重量部、より好ましい上限は２０重量部であり、更に好ましい下限は５重量部、更に好ましい上限は１５重量部である。
【００２６】
本発明のポリビニルアセタール樹脂組成物は、更に必要に応じて、接着力調整剤、粘着付与樹脂、可塑剤、乳化剤、軟化剤、微粒子、充填剤、顔料、染料、シランカップリング剤、酸化防止剤、界面活性剤、ワックス等の公知の添加剤を含有してもよい。
【００２７】
本発明のポリビニルアセタール樹脂組成物は、押し出し法により容易に成形することができる。押し出し法は、生産効率に優れ、本発明のポリビニルアセタール樹脂組成物を種々の用途に供することができる。このように容易に押し出し法により成形できるにも係わらず、本発明のポリビニルアセタール樹脂組成物は、成形後は常温で高い貯蔵弾性率を発揮できる。このため、本発明のポリビニルアセタール樹脂組成物は、ドアモジュール、コックピットモジュール、フロントエンドモジュール等の自動車用や、サッシ等の建材用や、ＯＡ機器ハウジングやディスプレイ筺体等の構造部材用樹脂成型品等の用途にも好適に用いることができる。更に、成形後のポリビニルアセタール樹脂組成物は、自着抑制効果も発揮されることから、マスターバッチ化したときに合着することを防止でき、かつ、成形品を重ねて保管したときにも成形品同士が合着することを防止することができ、極めて優れた取り扱い性を発揮することができる。
【発明の効果】
【００２８】
本発明によれば、押し出し法による成形が可能であり、かつ、成形後は常温で高い貯蔵弾性率を発揮できるポリビニルアセタール樹脂組成物を提供することができる。
【発明を実施するための形態】
【００２９】
以下に実施例を挙げて本発明の態様を更に詳しく説明するが、本発明はこれら実施例にのみ限定されるものではない。
【００３０】
＜ポリビニルブチラールの調製＞
攪拌装置を備えた反応機に、イオン交換水２７００ｍＬ、平均重合度１７００、鹸化度９９．３モル％のポリビニルアルコールを３００ｇ投入し、攪拌しながら加熱溶解し、溶液を得た。次に、この溶液に触媒として３５重量％塩酸を、塩酸濃度が０．２重量％となるように添加し、温度を１５℃に調整した後、攪拌しながらｎ−ブチルアルデヒド（ｎ−ＢＡ）２１ｇを添加した。その後、ｎ−ブチルアルデヒド（ｎ−ＢＡ）１４５ｇを添加したところ、白色粒子状のポリビニルブチラール樹脂が析出した。析出してから１５分後に、３５重量％塩酸を、塩酸濃度が１．８重量％になるように添加し、５０℃に加熱し、５０℃で２時間熟成させた。次いで、溶液を冷却し、中和した後、ポリビニルブチラール樹脂を水洗し、乾燥させることにより、ポリビニルブチラール１（ＰＶＢ１）を得た。
得られたＰＶＢ１は、平均重合度１７００、水酸基量３１．３モル％、アセチル基量０．７モル％、ブチラール化度（Ｂｕ化度）６８．０モル％であった。
【００３１】
更に、原料となるポリビニルアルコールを選択し、ブチラール化の条件を整えて、ポリビニルブチラール２（ＰＶＢ２）〜ポリビニルブチラール５（ＰＶＢ５）を調製した。
得られた各ポリビニルブチラールについて、表１に示した。
【００３２】
【表１】
2017071771.tif 000002
【００３３】
（実施例１）
ＰＶＢ２の１００重量部に対して、可塑剤としてトリエチレングリコール−ジ−２−エチルヘキサノエート（３ＧＯ）２５．０重量部を添加し、充分に混練してポリビニルブチラール樹脂組成物を得た。
得られたポリビニルブチラール樹脂組成物について、ＪＩＳ  Ｋ７２１０−２０１４のＢ法に準じて、１９０℃、５ｋｇ荷重の条件で比重を１．０ｇ／ｍｌとしてＭＦＲを測定、算出したところ、５６．６ｇ／１０ｍｉｎであった。
【００３４】
（実施例２〜６、比較例１〜６）
ポリビニルブチラールの種類及び可塑剤の含有量を表２のようにした以外は、実施例１と同様にしてポリビニルブチラール樹脂組成物を調製し、ＭＦＲを求めた。
【００３５】
（評価）
実施例及び比較例で得られたポリビニルブチラール樹脂組成物について、以下の評価を行った。結果を表２に示した。
【００３６】
（１）押し出し成形性の評価
小型押出機（東洋精機社製、ラボプラストミル）にＴダイを装着し、押出温度８０〜１９０℃、金型出口温度１９０℃の条件で、得られたポリビニルブチラール樹脂組成物を押出し製膜して、押出成形性を確認した。製膜できた場合を「○」と、製膜困難であった場合を「×」と評価した。
【００３７】
（２）貯蔵弾性率Ｇ’の測定
実施例及び比較例で得られたポリビニルブチラール樹脂組成物を、１９０℃の温度条件で押し出し成形して、厚み２００μｍのシート状成形体を得た。
得られたシート状成形体について、動的粘弾性測定装置ＡＲＥＳ−Ｇ２（ＴＡＩＮＳＴＲＵＭＥＮＴＳ社製）を用いて、降温速度３℃／分、周波数１Ｈｚ、歪１％の条件にて２０℃における貯蔵弾性率Ｇ’を測定した。
【００３８】
（３）引張破断強度の測定
実施例及び比較例で得られたポリビニルブチラール樹脂組成物を、１９０℃の温度条件で押し出し成形して、厚み２００μｍのシート状成形体を得た。
得られたシート状成形体を裁断して１０ｍｍ幅×約１００ｍｍ長×厚さ約０．２ｍｍの測定試料を得た。
得られた測定試料について、ＪＩＳ  Ｋ  ７１６１：２０１４に準拠して破断強度を測定した。即ち、測定試料を初期チャック間隔１０ｍｍでチャック間に固定し、２０℃の恒温槽に投入した。温度が安定した後、テンシロンＲＴＣ（オリエンテック社製）を用い、引張速度５０ｍｍ／ｍｉｎの条件で引っ張り、破断強度を測定した。
【００３９】
【表２】
2017071771.tif 000003
【産業上の利用可能性】
【００４０】
本発明によれば、押し出し法による成形が可能であり、かつ、成形後は常温で高い貯蔵弾性率を発揮できるポリビニルアセタール樹脂組成物を提供することができる。